シート様構造物状の支持体、並びにガス拡散層および触媒活性成分を含んでなる被膜を含んでなる酸素消費電極であって、支持体が20°Cで1000S/cm未満の導電率を有する材料に基づく酸素消費電極。支持体が100S/cm未満の導電率を有する材料に基づく、請求項1に記載の酸素消費電極。支持体がポリマーに基づく、請求項1に記載の酸素消費電極。ポリマーが、ポリプロピレン、フッ素化オレフィンのポリマー、ポリフッ化ビニル、ポリフェニレンスルフィドおよびそれらの混合物からなる群から選択される、請求項2に記載の酸素消費電極。ポリマーがポリテトラフルオロエチレンを含んでなる、請求項2に記載の酸素消費電極。ポリマーがポリプロピレンを含んでなる、請求項2に記載の酸素消費電極。支持体が鉱物繊維に基づく、請求項1に記載の酸素消費電極。支持体がガラス繊維に基づく、請求項7に記載の酸素消費電極。支持体が、Eガラス、E-CRガラス、Rガラス、Sガラス、Aガラス、Cガラス、Dガラス、ARガラスおよびそれらの混合物からなる群から選択されるガラスを含んでなるガラス繊維に基づく、請求項7に記載の酸素消費電極。支持体がARガラスを含んでなるガラス繊維に基づく、請求項9に記載の酸素消費電極。支持体材料が耐アルカリ性および/または耐酸化性である、請求項1に記載の酸素消費電極。シート様構造物が、1000S/cmより大きい導電率を有する少なくとも1種の導電性構成要素を含んでなる、請求項1に記載の酸素消費電極。少なくとも1種の導電性構成要素が金属線を含んでなる、請求項12に記載の酸素消費電極。金属線がニッケル、チタンおよび/または銀を含んでなる、請求項13に記載の酸素消費電極。少なくとも1種の導電性構成要素が、10重量までの割合で支持体のシート様構造物に組み込まれている、請求項12に記載の酸素消費電極。支持体のシート様構造物が、織布/織網、編物、不織布、穿孔フィルム、またはフォームの形状である、請求項1に記載の酸素消費電極。ガス拡散層がフッ素化ポリマーおよび場合により触媒活性材料に基づく、請求項1に記載の酸素消費電極。触媒活性成分が、銀、酸化銀I、酸化銀IIおよびそれらの混合物からなる群から選択される、請求項1に記載の酸素消費電極。請求項1に記載の酸素消費電極を含んでなる、アルカリ型燃料電池または金属/空気電池。酸素消費陰極としての請求項1に記載の酸素消費電極を含んでなる電気分解装置。従って本発明は、前記欠点を解消する、特に塩化アルカリの電気分解に使用するための、酸素消費電極を提供する。本発明は、既知の支持体の欠点を解消する、簡単かつ安価に製造できて取扱いの容易な支持体に基づく、酸素消費電極を提供する。上記のことは、高い電気抵抗を有するかまたは非導電性である材料に基づく、簡単かつ安価に製造できて取扱いが容易である支持体に基づいた酸素消費電極によって達成することができる。意外なことに、高い電気抵抗を有するかまたは非導電性であるそのような材料が、酸素消費電極の性能に悪影響を及ぼさず、酸素消費電極のための支持体要素として非常に適していることが見出された。酸素消費電極OCEは、シート様構造物状の支持体、並びにガス拡散層および触媒活性成分を含んでなる被膜を含んでなることができ、支持体は20°Cで1000S/cm未満、好ましくは100S/cm未満の導電率を有する材料に基づく。OCE支持体用材料は、金属銀の導電率:62MS/cmメガジーメンス/センチメートル、ニッケルの導電率:14.5MS/cmおよび炭素繊維導電率:103~104S/cmより有意に低い導電率を有する。そのような材料は、常套の絶縁体導電率<10-8S/cmであるが、導電性カーボンブラックのような添加剤によって導電率が増大された本質的には非導電性の材料、特にカーボンナノチューブで充填された1000S/cm未満の導電率を有するポリマーを使用することもできる。支持体の適当な材料は特に、ポリマーおよび鉱物繊維である。特に適当なポリマーは、例えば、ポリエチレン、ポリプロピレン、塩素化ポリオレフィン、ポリ塩化ビニル、フッ素化オレフィンのポリマー、例としてポリテトラフルオロエチレン、ポリフッ化ビニル、ポリフッ化ビニリデン、メラミン、ポリアクリロニトリル、ポリアミド6、ポリアミド6.6、ポリアミド11、ポリアミド12、芳香族ポリアミド、例としてKevlar登録商標、ポリカーボネート、ポリスチレン、およびABS、SAN、ASAのようなコポリマー、ポリフェニレンオキシド、ポリウレタン、ポリエチレンテレフタレート、ポリブチレンテレフタレート、ポリエーテルエーテルケトン、ポリスルホン、ポリイミド、ポリエーテルイミド、ポリアミドイミド、ポリアクリレート、ポリフェニレンスルフィド、ポリ酢酸ビニル、エチレン-酢酸ビニル、ポリ塩化ビニリデン、PMMA、ポリブチレン、酢酸セルロース、ポリラクチド、並びに前記ポリマーのコポリマーおよび混合物である。ポリプロピレン、フッ素化オレフィンのポリマー、特に、ポリテトラフルオロエチレン、ポリフッ化ビニル、ポリフェニレンスルフィド、特に好ましくはポリテトラフルオロエチレンを使用することが好適である。特に適当な鉱物繊維は、ガラス繊維、特にEガラス、E-CRガラス、Rガラス、Sガラス、Aガラス、Cガラス、Dガラス、ARガラスで作られたガラス繊維、特に好ましくはARガラスで作られたガラス繊維、およびホウ素、窒化ホウ素、炭化ケイ素、酸化ジルコニウム、酸化アルミニウム、玄武岩または石英を含んでなる鉱物繊維である。しかしながら特にセルロース系天然材料、例えば綿またはサイザルを使用することもできる。とりわけ、前記材料の組み合わせを使用することもできる。1つの態様では、1000S/cmを超える導電率を有する導電性構成要素、例えば金属線、特にニッケル、銀に基づく金属線を、とりわけ10重量までの割合で、支持体のシート様構造物に組み込むこともできる。支持体用材料として、耐アルカリ性および/または酸素耐性材料が好ましい。しかしながら、アルカリおよび酸素に対する耐性を有さない材料を使用することもできる。この場合、酸素消費陰極の始動段階に電解液の汚染が起こることに注意すべきである。アルカリ金属水酸化物の調製では、その初期段階に得られた汚染アルカリの取扱いに対する措置を取る必要があり、その例は、独立した貯蔵およびそれに続く汚染が許容される分野における使用である。支持体は、織布/織網、編物、不織布、穿孔フィルム、フォームまたは他の透過性シート様構造物の形状で使用することができる。織布/織網を使用することが好ましい。多層構造物、例えば2層以上の、織布/織網、編物、不織布、穿孔フィルム、フォームまたは他の透過性シート様構造物を使用することもできる。層は、異なった厚さおよび異なった網目または穿孔の大きさを有することができる。支持体またはその前駆体を、サイズ剤または他の添加剤で処理して、加工性を改善することができる。酸素消費電極の好ましい形態は、ガス拡散層がフッ素化ポリマー特にポリテトラフルオロエチレンおよび更に場合により触媒活性材料に基づくことを特徴とする。同様に好ましい態様では、触媒活性成分は、銀、酸化銀I、酸化銀IIおよびそれらの混合物特に銀と酸化銀Iとの混合物からなる群から選択される。選択した材料および構造物が、OCEの製造および取扱いにおいて機械的要求を満たすことは重要である。例えば、高い電気抵抗を有するかまたは非導電性である材料で作られた支持体は、前記乾燥製造方法で使用することができる。耐アルカリ性材料、例えばポリプロピレンのようなポリマーモノフィラメントで作られた織布を含んでなる支持体が好ましい。ポリマーモノフィラメントの織布は、十分に寸法安定であり、前記技術を用いて被覆することができる。触媒活性構成物は熱の導入を伴わずに強化されるので、支持体要素の構造および強度は保持される。先行技術の支持体材料として使用することができる金属織網と比較すると、ポリマーモノフィラメントで作られた織布は、より小さい固有重量と、折れに対するより小さい感受性を有し、一般に取扱いがより容易であり得る。これは、特に多数の電極を製造することを目的とした、連続または半連続ローリング法において有利である。ポリマーモノフィラメントで作られた織布は、ロールから容易に巻き出すことができ、カレンダーに容易に引き入れて供給することができる。同様に、高い電気抵抗を有するかまたは非導電性である材料で作られた支持体は、前記湿潤製造方法で使用することができる。軟化点が焼結温度より高い耐アルカリ性材料が好ましく、その例は、ARガラスまたは芳香族ポリアミド例としてKevlar登録商標で作られた織布である。酸素消費電極は好適には、特にアルカリ金属塩化物好ましくは塩化ナトリウムまたは塩化カリウム、特に好ましくは塩化ナトリウムを電気分解するための電解槽における、陰極として接続する。別の態様として、酸素消費電極は好ましくは、燃料電池における陽極として接続することができる。酸素消費電極は、アルカリ性媒体において特にアルカリ型燃料電池において酸素を還元するため、或いは例えば次亜塩素酸ナトリウムを製造するための、幹線の水処理において、或いは塩化アルカリの電気分解特にLiCl、KClまたはNaClの電気分解、好ましくはNaClの電気分解において、或いは金属/空気電池において、使用することができる。電気分解装置、特にNaCl電解槽、およびアルカリ型燃料電池は、酸素消費電極を含んでなることもできる。酸素消費電極は特に好ましくは、塩化アルカリの電気分解で使用され、本発明ではとりわけ塩化ナトリウムNaClの電気分解で使用される。先に記載した引用文献の全ては、有用な目的全てのために、それらの全内容を引用してここに組み込む。本明細書では、用語および/または文脈が別途明確に記載していない限り、単数形のための用語aおよびtheは、1以上および少なくとも1と同義であり、互いに置き換えて使用することができる。従って、例えば、明細書または特許請求の範囲におけるacatalyticallyactivecomponentは、1種の触媒活性成分または1種以上の触媒活性成分に言及し得る。また、数値の全ては、特に記載のない限り、用語約によって修飾されていると理解すべきである。本発明を具体的に表す特定の構造物を示し、記載しているが、本発明の概念の意図および範囲から逸脱することなく、その一部を様々に変更および修正できること、並びにそれらが本明細書に示され、記載されている特定の形態に限定されないことは当業者には明らかであろう。7重量のPTFE粉末、88重量の酸化銀Iおよび5重量の銀粉末Ferro社製グレード331を含有する粉末混合物3.5kgを、粉末混合物の温度が55°Cを超えないようにして、混合装置としての星形スピナーを備えたEirichmodelR02ミキサーにより、6000rpmの撹拌速度で混合した。粉末混合物の温度が55°Cを超えないことは、混合操作を中断し、混合物を冷却室で冷却することによって達成した。混合は、合計3回実施した。混合後、1.0mmの網目の大きさを有する篩によって、粉末混合物を篩過した。次いで、篩過した粉末混合物を、網目の大きさ0.5mmを有する、直径0.25mmのプロピレンモノフィラメントで作った網に適用した。粉末を、網目の大きさ0.1mmの篩によって適用しながら、2mm厚のテンプレートを用いて適用を実施した。テンプレートの厚さを超えたと見られる過剰の粉末を、スクレーパーによって除去した。テンプレートを取り除いた後、ローラープレスによって0.5kN/cmの押圧で、適用した粉末混合物と一緒に支持体をプレスした。完成したガス拡散電極を、ローラープレスから取り出した。このようにして製造したガス拡散電極を、DuPONTN982WXイオン交換膜を用いた、OCEと膜の間に3mmの水酸化ナトリウムギャップを有する、塩化ナトリウム溶液の電気分解において、酸素消費電極として使用した。電流密度4kA/m2、電解質温度90°C、および水酸化ナトリウム濃度32重量での電池電位。結果的に、測定した電池電位は、支持体がニッケル網に基づく電極の電池電位に匹敵していた。本発明の電極の利点は、重量がより軽いこと2m2の面積を有するニッケルベース電極と比べて約1kg軽い、軽量に起因して設置がより容易であること、そして機械的柔軟性がより大きいことである。